(57)【要約】【課題】有機性汚泥の脱水方法において、高分子凝集剤と有機凝結剤を組み合わせて処理する有機性汚泥の効率的な脱水方法を提供することにある。【解決手段】有機性汚泥に対して、高分子凝集剤及び有機凝結剤の２５℃における、０．５質量％の高分子濃度の４質量％食塩水溶液粘度をＳＬＶとすると、一液目として高分子凝集剤を添加、混合撹拌後、高分子凝集剤のＳＬＶより低いＳＬＶを有する有機凝結剤を添加し、混合することで効率良く脱水処理することが可能となる。【選択図】  なし【特許請求の範囲】
【請求項１】
有機性汚泥に、高分子凝集剤を添加、混合撹拌後、有機凝結剤を添加し、混合する汚泥の脱水方法において、前記高分子凝集剤及び有機凝結剤の４質量％食塩水中に高分子濃度が０．５質量％になるように溶解したときの２５℃において測定した粘度をＳＬＶとすると、高分子凝集剤よりも有機凝結剤のＳＬＶが低いことを特徴とする有機性汚泥の脱水方法。    
【請求項２】
前記高分子凝集剤が、下記一般式（１）で表されるカチオン性単量体１０〜１００モル％、下記一般式（２）で表されるアニオン性単量体０〜３０モル％、非イオン性単量体０〜９０モル％を構成単位とする高分子からなる高分子凝集剤あるいはアミジン系高分子凝集剤から選択される一種以上であることを特徴とする、請求項1に記載の有機性汚泥の脱水方法。
2019141789.tif 000010
一般式（１）
Ｒ１は水素又はメチル基、Ｒ２、Ｒ３は炭素数１〜３のアルキル基あるいはヒドロキシアルキル基、Ｒ４は炭素数１〜３のアルキルあるいはアルコキシル基、７〜２０のアルキル基あるいはアリール基、Ａは酸素またはＮＨ、Ｂは炭素数２〜４のアルキレン基を表わす、Ｘ１−は陰イオンをそれぞれ表わす。
のアルキレン基を表わす、Ｘ１−は陰イオンをそれぞれ表わす。
2019141789.tif 000011
一般式（２）
Ｒ５は水素、メチル基またはカルボキシメチル基、ＱはＳＯ３−、Ｃ６Ｈ４ＳＯ３−、ＣＯＮＨＣ（ＣＨ３）２ＣＨ２ＳＯ３−、Ｃ６Ｈ４ＣＯＯ−あるいはＣＯＯ−、Ｒ６は水素またはＣＯＯ−Ｙ２＋、Ｙ１あるいはＹ２は水素または陽イオンをそれぞれ表わす。
【請求項３】
前記有機凝結剤のＳＬＶが、１〜１０ｍＰａ・ｓであることを特徴とする請求項１に記載の有機性汚泥の脱水方法。
【請求項４】
前記有機凝結剤のｐＨ７における、カチオン当量値が、３．０〜２２．０ｍｅｑ／ｇであることを特徴とする請求項１あるいは３に記載の有機性汚泥の脱水方法。
【発明の詳細な説明】
【技術分野】
【０００１】
本発明は、各種汚泥を処理するのに際し高分子凝集剤を使用する汚泥の脱水方法に関するものであり、詳しくは高分子凝集剤と有機凝結剤を併用する有機性汚泥の脱水方法に関する。
【背景技術】
【０００２】
下水から沈降させた初沈生汚泥、活性汚泥槽からの流出水から沈降させた余剰汚泥あるいは混合生汚泥、これら汚泥を嫌気消化処理した消化汚泥といった有機性の汚泥に対して凝集処理剤を添加し脱水処理する方法が下水処理場で用いられている。凝集処理剤として、一般的にポリアクリルアミド（ＰＡＭ）系水溶性高分子凝集剤が汎用されている。しかし、近年の難脱水汚泥に対しては、ＰＡＭ系高分子凝集剤単独では効果が不良な場合が多く、様々な脱水処方が提案されている。第一に無機凝集剤を添加後に、ＰＡＭ系高分子凝集剤を併用する処方が挙げられる。これは、汚泥粒子に対して無機凝集剤が電荷中和を行ない、これにより生成した微細フロックを高分子凝集剤が架橋して粗大フロックを形成する作用機構である。ＰＡＭ系高分子凝集剤の中でも両性ＰＡＭを使用する場合は、無機凝集剤を添加することでアニオン性に帯電した有機物の荷電中和を行ない、汚泥粒子内に存在するカルボキシル基を電気的に中和し疎水化し内部に保持していた水分を放出する作用を成す。次いで、両性ＰＡＭを添加することで両性ＰＡＭ内のアニオン基は汚泥中に残存した過剰の金属イオンと反応し、カチオン基は汚泥中の未反応のカルボキシル基と反応し荷電を中和すると共に、脱水しやすい様にフロックを粗大化させるという作用機構が考えられる。この無機凝集剤を併用する処方に対して更なる脱水効率の改善を図る処方が提案されている。
例えば、特許文献１では、汚泥を脱水するに際し、重合系カチオン性高分子凝集剤、無機凝集剤をこの順で添加、混合した後、脱水する方法が開示されている。特許文献２では、有機性汚泥に高分子凝集剤を添加後、凝集フロックを濃縮し、無機凝集剤を添加する汚泥の脱水方法が開示されている。
更には特許文献３では、汚泥に両性高分子凝集剤を添加・撹拌後、無機凝集剤を添加する汚泥の脱水方法が開示されている。
しかし、これらの様に無機凝集剤を使用すると発生するスラッジ量が多量になり、スラッジを処理するコストが増加する等の問題がある。又、スラッジ中に含まれるアルミニウム化合物などの環境への放出が懸念される。
又、無機凝集剤の中でもポリ硫酸第二鉄の併用は有効であるが、無機凝集剤を高分子凝集剤の後に添加すると鉄イオンが汚泥中ではなく処理水側に移行することが報告されている。
そこで、無機凝集剤ではなく有機凝結剤を併用する処方も提案されている。例えば、特許文献４では、有機性汚泥に縮合型ポリアミンカチオン性高分子凝集剤を添加した後、両性高分子凝集剤を添加混合するか、これら混合凝集剤を添加する汚泥の脱水方法が開示されている。しかし、有機性汚泥に対しては無機凝集剤に比べて有機凝結剤では脱水性の大きな改善効果は得られないことが多く、更なる脱水処方の改善が要望されている。
【０００３】
【特許文献１】特開２００２−１６６３００号公報
【特許文献２】特開２０１２−４５４４１号公報
【特許文献３】特開２０００−１５３００号公報
【特許文献４】特開２０００−２２５４００号公報
【発明の概要】
【発明が解決しようとする課題】
【０００４】
本発明の目的は、有機性汚泥の脱水方法において、高分子凝集剤と有機凝結剤を組み合わせて処理する有機性汚泥の効率的な脱水方法を提供することである。
【課題を解決するための手段】
【０００５】
本発明者は、前記課題を解決するために鋭意検討の結果、以下に述べる発明に達した。即ち、有機性汚泥に対して、高分子凝集剤及び有機凝結剤の４質量％食塩水中に高分子濃度が０．５質量％になるように溶解したときの２５℃において測定した粘度をＳＬＶとすると、一液目として高分子凝集剤を添加、混合撹拌後、高分子凝集剤のＳＬＶより低いＳＬＶを有する有機凝結剤を添加し、混合する有機性汚泥の脱水方法である。
【発明の効果】
【０００６】
本発明における高分子凝集剤及び有機凝結剤を適用することで、無機凝集剤併用処方に比べて脱水効率が改善することが可能となる。その結果、スラッジ量の削減やそれに伴う処理コストが抑制される。無機凝集剤成分中の環境系に有害な物質を放出するリスクが低下する。
【発明を実施するための形態】
【０００７】
本発明においては有機性汚泥に高分子凝集剤及び有機凝結剤を添加して処理する汚泥の脱水方法である。一般的に有機凝結剤の機能は、マイナスに帯電して分散している懸濁粒子の表面電荷を中和して凝結させる作用を有するものであり、この作用機能を発揮させるために、比較的カチオン密度（カチオン当量値）が高く、低い分子量の高分子が有機凝結剤として適用される。一方、高分子凝集剤は、懸濁粒子に対する架橋吸着作用によって微細粒子を凝集させて粗大なフロックを形成させる作用を有するため、有機凝結剤に比べて分子量が高い必要がある。本発明においても、それぞれ単独でこれら作用を有するものを使用する。
【０００８】
本発明においては、有機性汚泥に対して、一液目に高分子凝集剤を添加する。
一液目に添加する高分子凝集剤として、下記一般式（１）で表されるカチオン性単量体１０〜１００モル％、下記一般式（２）で表されるアニオン性単量体０〜３０モル％、非イオン性単量体０〜９０モル％を構成単位とする高分子からなる高分子凝集剤を使用することができる。
2019141789.tif 000002
一般式（１）
Ｒ１は水素又はメチル基、Ｒ２、Ｒ３は炭素数１〜３のアルキルあるいはヒドロキシアルキル基、Ｒ４は炭素数１〜３のアルキルあるいはアルコキシル基、７〜２０のアルキル基あるいはアリール基、Ａは酸素またはＮＨ、Ｂは炭素数２〜４のアルキレン基を表わす、Ｘ１−は陰イオンをそれぞれ表わす。
2019141789.tif 000003
一般式（２）
Ｒ５は水素、メチル基またはカルボキシメチル基、ＱはＳＯ３−、Ｃ６Ｈ４ＳＯ３−、ＣＯＮＨＣ（ＣＨ３）２ＣＨ２ＳＯ３−、Ｃ６Ｈ４ＣＯＯ−あるいはＣＯＯ−、Ｒ６は水素またはＣＯＯ−Ｙ２＋、Ｙ１あるいはＹ２は水素または陽イオンをそれぞれ表わす。
【０００９】
一般式（１）で表されるカチオン性単量体として、ジメチルアミノエチル（メタ）アクリレートあるいはジメチルアミノプロピルアクリルアミドの塩化メチルや塩化エチルなど低級アルキル基のハロゲン化物による四級化物である。例えば、（メタ）アクリロイルオキシエチルトリメチルアンモニウムクロリド、（メタ）アクリロイルオキシエチルジメチルベンジルアンモニウムクロリド、（メタ）アクリロイルアミノプロピルトリメチルアンモニウムクロリド、（メタ）アクリロイルアミノプロピルジメチルベンジルアンモニウムクロリド、（メタ）アクリロイルオキシ−２−ヒドロキシプロピルトリメチルアンモニウムクロリド等である。これらカチオン性単量体は１０〜１００モル％であるが、より凝集処理効果を示すには３０〜１００モル％が好ましい。
又、一般式（２）で表されるアニオン性単量体としては、（メタ）アクリル酸あるいはそのナトリウム塩等のアルカリ金属塩またはアンモニウム塩、マレイン酸あるいはそのアルカリ金属塩、アクリルアミド−２−メチルプロパンスルホン酸等のアクリルアミドアルカンスルホン酸あるいはそのアルカリ金属塩またはアンモニウム塩等が挙げられる。この高分子凝集剤の重量平均分子量は、１００万〜１０００万が好ましく、２００万〜８００万が更に好ましい。
【００１０】
一液目に添加する高分子凝集剤として、アミジン系高分子凝集剤を使用することができる。アミジン系高分子凝集剤としては、公知のものが使用でき、例えば、特開平５−１９２５１３号公報等で開示されている方法で製造されたものが挙げられる。重量平均分子量としては、１００万〜５００万が好ましく、２００万〜５００万が更に好ましい。
【００１１】
本発明における高分子凝集剤は、高分子濃度が０．５質量％になるように完全溶解したときの２５℃において回転粘度計にて測定した４質量％食塩水溶液粘度（ＳＬＶ；０．５質量％塩水溶液粘度）は、５ｍＰａ・ｓ以上、１００ｍＰａ・ｓ以下の範囲であり、好ましくは５ｍＰａ・ｓ以上、８０ｍＰａ・ｓ以下である。この０．５質量％塩水溶液粘度は、Ｂ型粘度計において１号ローター、６０ｒｐｍで測定した値である。
【００１２】
本発明において、二液目として有機凝結剤を添加する。二液目に添加する有機凝結剤としては、一般的に使用されているものが使用可能であり、例えば、ジメチルアミノエチル（メタ）アクリレート系高分子、ジアリルアミン系高分子、縮合系アミン系高分子、エチレンイミン系高分子、ビニルアミン系高分子、ジシアンジアミド系高分子等が挙げられる。
【００１３】
ジメチルアミノエチル（メタ）アクリレート系高分子として、製造する際に使用する、カチオン性単量体のうち三級アミノ基含有カチオン性単量体の例としてはジメチルアミノエチル（メタ）アクリレート、ジエチルアミノエチル（メタ）アクリレート、ジメチルアミノプロピル（メタ）アクリルアミド、ジエチルアミノプロピル（メタ）アクリルアミドおよびこれらの塩等が挙げられ、四級アンモニウム塩基含有カチオン性単量体の例として、（メタ）アクリロイルオキシエチルトリメチルアンモニウムクロリド、（メタ）アクリロイルオキシエチルジメチルベンジルアンモニウムクロリド、（メタ）アクリロイルアミノプロピルトリメチルアンモニウムクロリド、（メタ）アクリロイルアミノプロピルジメチルベンジルアンモニウムクロリド、（メタ）アクリロイルオキシ２−ヒドロキシプロピルトリメチルアンモニウムクロリド等が挙げられる。これらカチオン性単量体単独での重合体、カチオン性単量体二種以上の重合体、カチオン性単量体と非イオン性単量体との共重合体でも良い。非イオン性単量体として、（メタ）アクリルアミド、Ｎ，Ｎ−ジメチルアクリルアミド、酢酸ビニル、アクリロニトリル、アクリル酸メチル、（メタ）アクリル酸２−ヒドロキシエチル、ジアセトンアクリルアミド、Ｎ−ビニルピロリドン、Ｎ−ビニルホルムアミド、Ｎ−ビニルアセトアミド、アクリロイルモルホリン等が挙げられ、これらの中で一種以上のものとカチオン性単量体との共重合体を使用できる。
更にこれらのジメチルアミノエチル（メタ）アクリレート系高分子は、カチオン性構成単位の効果を阻害しない範囲でアニオン性単量体を使用しても良い。アニオン性単量体としては、（メタ）アクリル酸、イタコン酸、２−アクリルアミド−２−メチルスルフォン酸、マレイン酸、及びこれらの塩が挙げられる。これら、ジメチルアミノエチル（メタ）アクリレート系高分子の重量平均分子量は、１万〜２００万の範囲が好ましい。
又、ジメチルアミノエチル（メタ）アクリレート系高分子は、高分子凝集剤と同様な組成でも良いが分子量の指標となるＳＬＶが、高分子凝集剤のＳＬＶより低いことが必須である。
【００１４】
ジアリルアミン系高分子として使用する単量体は、アリルアミン、ジアリルメチルアミンおよびこれらの塩、ジアリルジメチルアンモニウムクロリド等が挙げられる。これら単独で重合したもの、ジメチルアミノエチル（メタ）アクリレート系高分子を製造する際に使用されるカチオン性単量体、非イオン性単量体あるいはアニオン性単量体から選択される一種以上と任意に共重合したものも適用できる。重量平均分子量は、１万〜３００万の範囲が好ましく、１万〜２００万がより好ましい。
【００１５】
縮合系アミン系高分子としては、モノメチルアミン、ジメチルアミン、モノエチルアミン、ジエチルアミン、エチレンジアミン、ジエチレントリアミン、トリエチレンテトラミン、テトラエチレンペンタミン、ペンタエチレンヘキサミンなどとエピクロロヒドリンとの縮合物、あるいは、上記脂肪族アミン／エピクロロヒドリン縮合物をさらにエチレンジアミン、ジエチレントリアミン、トリエチレンテトラミンあるいはヘキサメチレンジアミンと縮合させたものなどが挙げられる。重量平均分子量は、１０００〜１０万の範囲が好ましい。
【００１６】
エチレンイミン系高分子としては、ポリエチレンイミンあるいはポリエチレンイミン変生物等が挙げられる。重量平均分子量は、１万〜２００万の範囲が好ましい。
【００１７】
ビニルアミン系高分子としては、Ｎ−ビニルカルボン酸アミド、Ｎ−ビニルホルムアミド、Ｎ−ビニルアセトアミド等を必須モノマーとする重合体の酸またはアルカリ変性物からなるポリビニルアミンやビニルアミン単位と前記ジメチルアミノエチル（メタ）アクリレート系高分子を製造する際に使用されるカチオン性単量体、アニオン性単量体、非イオン性単量体から選択される一種以上との共重合体が挙げられる。重量平均分子量は、１万〜２００万の範囲が好ましい。
【００１８】
ジシアンジアミド系高分子としては、水溶性のジシアンジアミド・ホルムアルデヒド縮合物あるいはジシアンジアミド・ホルムアルデヒド・塩化アンモニウム縮合物が挙げられる。基本的には、酸あるいはそのアンモニウム塩の存在下で、ジシアンジアミドにホルムアルデヒドを加え、縮合させた生成物である。重量平均分子量は、１万〜５０万の範囲が好ましい。
【００１９】
これら有機凝結剤のｐＨ７におけるカチオン当量値は３．０ｍｅｑ／ｇ以上が好ましい。３．０〜２２．０ｍｅｑ／ｇが好ましい範囲である。有機凝結剤の高分子濃度が０．５質量％になるように完全溶解したときの２５℃において回転粘度計にて測定した４質量％食塩水溶液粘度（ＳＬＶ）が、１〜１０ｍＰａ・ｓが好ましい範囲である。高分子濃度が０．２質量％になるように水で完全溶解したときの２５℃において測定した０．２質量％水溶液粘度（ＡＱＶ）は、１〜３０ｍＰａ・ｓが好ましい範囲である。０．２質量％水溶液粘度（ＡＱＶ）は、Ｂ型粘度計において２号ローター、３０ｒｐｍで測定した値である。Ｂ型粘度計としては東京計器製Ｂ８Ｍ等が使用される。これら有機凝結剤を二種以上組み合わせて使用することも可能である。
【００２０】
本発明における高分子凝集剤及び有機凝結剤の製品形態は特に制限はなく、公知の方法により製造することができる。例えば、水溶液重合、油中水型エマルジョン重合、油中水型分散重合、塩水中分散重合等によって重合した後、水溶液、塩水中分散液、油中水型エマルジョンあるいは粉末等、任意の製品形態にすることができる。
【００２１】
本発明における高分子凝集剤及び有機凝結剤を製造する際の重合時あるいは重合後、構造変性剤として架橋性単量体を使用しても良い。使用する場合は、架橋性単量体を単量体総量に対し、０．００００５〜０．０５０質量％の範囲内で存在させる。単量体組成や重合条件により異なるが、０．０５０質量％を超えると架橋が進行しすぎて水不溶性となるため本発明の用途としては好ましくはない。架橋性単量体の例としては、Ｎ，Ｎ’−メチレンビス（メタ）アクリルアミド、トリアリルアミン、ジメタクリル酸エチレングリコール、ジメタクリル酸ジエチレングリコール、ジメタクリル酸トリエチレングリコール、ジメタクリル酸テトラエチレングリコール、ジメタクリル酸−１，３−ブチレングリコール、ジ（メタ）アクリル酸ポリエチレングリコール、Ｎ−ビニル（メタ）アクリルアミド、Ｎ−メチルアリルアクリルアミド、アクリル酸グリシジル、ポリエチレングリコールジグリシジルエーテル、アクロレイン、グリオキザール、ビニルトリメトキシシラン等が挙げられ、Ｎ，Ｎ’−メチレンビス（メタ）アクリルアミドが好ましく適用されている。
【００２２】
本発明の汚泥脱水方法が適用される有機性汚泥とは、脱水がより困難な有機分比率の高い汚泥である。具体的には有機物の指標となる汚泥の有機物量（ＶＳＳ、浮遊物質中の強熱減量、質量％対ＳＳ）が４５質量％以上の汚泥である。中でも特にＭ−アルカリ度、アニオン量が高い汚泥に対してより有効である。Ｍ−アルカリ度は、５００〜１００００ｍｇ／Ｌの範囲、アニオン量は、４．０〜１５．０ｍｅｑ／Ｌの範囲においてより効果を発揮するためこれら汚泥への適用が好ましい。尚、各種測定値は、定法（下水試験方法）に基づく測定による。
【００２３】
本発明における高分子凝集剤を添加後、有機凝結剤を添加する汚泥の脱水方法は、一液目の高分子凝集剤により汚泥中の粒子と架橋吸着による凝集作用によりフロックを形成させ、その後、カチオン量が高く、ある一定の範囲の分子量を有する有機凝結剤を添加することで形成フロック間を、凝結を主体とした作用により結合させることでより締まった強固なフロックを形成するためと推測される。そのため、高分子凝集剤単独処方、無機凝集剤併用処方に比べて脱水効率が高まると考えられる。
【００２４】
本発明における汚泥脱水方法では、無機凝集剤を使用しなくても有効であるが、効果を阻害しない範囲において無機凝集剤、例えば、硫酸アルミニウム、塩化アルミニウム、ポリ塩化アルミニウム、ポリ硫酸第一鉄、ポリ硫酸第二鉄、塩化第二鉄等を使用しても差し支えない。
【００２５】
本発明における高分子凝集剤及び有機凝結剤は、製品のままの状態で添加することもできるし、任意の濃度に水で溶解、希釈して汚泥に添加できる。溶解する場合は、一般的に溶解濃度０．０５〜０．５質量％を適用する。又、汚泥に対する添加率は、通常５０〜２０００ｐｐｍであるが、対象汚泥により任意に調節する。
【００２６】
本発明における高分子凝集剤及び有機凝結剤添加処理後、スクリュー濃縮機、遠心濃縮機、楕円盤型濃縮機等や、ベルトプレス、遠心脱水機、スクリュープレス、多重円盤型脱水機、ロータリープレス、フィルタープレス等の脱水機を任意に適用できる。
【実施例】
【００２７】
以下、実施例によって本発明を更に詳しく説明するが、本発明はその要旨を超えない限り、以下の実施例に制約されるものではない。
【００２８】
先ず、本発明で使用する高分子凝集剤試料Ａ〜Ｅを準備、調製した。これらの組成、物性を表１に示す。次いで、本発明で使用する有機凝結剤試料１〜７を準備、調製した。これらの組成、物性を表２に示す。又、無機凝集剤としてポリ硫酸第二鉄を用意した。
【００２９】
（表１）
2019141789.tif 000004
ＤＭＱ：アクリロイルオキシエチルトリメチルアンモニウムクロリド
ＤＭＣ：メタクリロイルオキシエチルトリメチルアンモニウムクロリド
ＡＡＭ：アクリルアミド
形態；Ｐ：粉末、ＥＭ：油中水型エマルジョン
０．２質量％水溶液粘度（ＡＱＶ）；高分子濃度が０．２質量％になるように水で溶解したときの２５℃において測定した粘度（ｍＰａ・ｓ）
０．５質量％塩水溶液粘度（ＳＬＶ）；４質量％食塩水中に高分子濃度が０．５質量％になるように溶解したときの２５℃において測定した粘度（ｍＰａ・ｓ）。
【００３０】
（表２）
2019141789.tif 000005
形態；ＡＱ：水溶液重合体
０．２質量％水溶液粘度（ＡＱＶ）；高分子濃度が０．２質量％になるように水で溶解したときの２５℃において測定した粘度（ｍＰａ・ｓ）
０．５質量％塩水溶液粘度（ＳＬＶ）；４質量％食塩水中に高分子濃度が０．５質量％になるように溶解したときの２５℃において測定した粘度（ｍＰａ・ｓ）。
【００３１】
（実施例１）
本発明における高分子凝集剤及び有機凝結剤添加処方の汚泥脱水試験を実施した。対象汚泥として下水消化汚泥（ｐＨ７．６、ＳＳ分１５７５０ｍｇ／Ｌ、有機物量６９．８質量％／ＳＳ、粗浮遊物量８７７ｍｇ／Ｌ、電気伝導度６２０ｍＳ／ｍ、Ｍ−アルカリ度３３５８ｍｇ／Ｌ、アニオン量８．６ｍｅｑ／Ｌ）を用いた。当汚泥２００ｍＬをポリビーカーに採取し試験に用いた。一液目に前記表１の高分子凝集剤試料Ａの０．２質量％溶解液を対汚泥液量２７０ｐｐｍ添加、ＣＳＴ測定装置において撹拌回転数１０００ｒｐｍで３０秒撹拌後、汚泥を４０メッシュ濾布にて６０秒濾過、残渣汚泥液量に対して、二液目に前記表２の有機凝結剤試料の０．２質量％溶解液を１００ｐｐｍ添加、スパチュラによる混合攪拌１０回実施後、ナイロン製濾布（＃２０２）により６０秒間濾過した汚泥をプレス圧３Ｋｇ／ｃｍ２で３０秒間脱水し、ケーキ含水率（１０５℃で２０時間乾燥）を測定した。その結果を表３に示す。
【００３２】
（比較例１）実施例１と同じ汚泥を対象に同様な試験を添加順序や試料を変更して実施した。その結果を表３に示す。
【００３３】
（表３）
2019141789.tif 000006
【００３４】
一液目に高分子凝集剤を添加後、二液目に有機凝結剤を添加した実施例に対し、一液目に有機凝結剤添加、二液目に高分子凝集剤を添加した処方、高分子凝集剤同士を添加する処方ではケーキ含水率が高くなった。ポリ硫酸第二鉄と高分子凝集剤を併用する処方ではある程度の脱水効率を上げるにはポリ硫酸第二鉄の添加率を増加させる必要が生じた。
【００３５】
（実施例２）
本発明における高分子凝集剤及び有機凝結剤添加処方の汚泥脱水試験を実施した。対象汚泥として下水余剰汚泥（ｐＨ６．５、ＳＳ分９５００ｍｇ／Ｌ、有機物量８１．６質量％／ＳＳ、粗浮遊物量３９３ｍｇ／Ｌ、電気伝導度２４８ｍＳ／ｍ、Ｍ−アルカリ度７１９ｍｇ／Ｌ、アニオン量４．１ｍｅｑ／Ｌ）を用いた。当汚泥２００ｍＬをポリビーカーに採取し試験に用いた。一液目に前記表１の試料Ｃの０．２質量％溶解液を、対液２００ｐｐｍ添加、ＣＳＴ測定装置において撹拌回転数１０００ｒｐｍで３０秒撹拌後、汚泥を４０メッシュ濾布にて６０秒濾過、残渣汚泥液量に対して、二液目に前記表２の有機凝結剤試料Ｃの０．２質量％溶解液を１００ｐｐｍ添加、スパチュラによる混合攪拌１０回実施後、ナイロン製濾布（＃２０２）により６０秒間濾過した汚泥をプレス圧３Ｋｇ／ｃｍ２で３０秒間脱水し、ケーキ含水率（１０５℃で２０時間乾燥）を測定した。その結果を表４に示す。
【００３６】
（比較例２）実施例２と同じ汚泥を対象に同様な試験を添加順序や試料を変更して実施した。その結果を表４に示す。
【００３７】
（表４）
2019141789.tif 000007
【００３８】
一液目に高分子凝集剤を添加後、二液目に有機凝結剤を添加した実施例に対し、一液目に有機凝結剤添加、二液目に高分子凝集剤を添加する処方や、ポリ硫酸第二鉄と高分子凝集剤を併用する処方ではケーキ含水率が高くなった。
【００３９】
（実施例３）
本発明における高分子凝集剤及び有機凝結剤添加処方の汚泥脱水試験を実施した。対象汚泥として下水消化汚泥（ｐＨ７．３、ＳＳ分１０５００ｍｇ／Ｌ、有機物量７３．８質量％／ＳＳ、粗浮遊物量９９７ｍｇ／Ｌ、電気伝導度７１７ｍＳ／ｍ、Ｍ−アルカリ度３３２７ｍｇ／Ｌ、アニオン量７．２ｍｅｑ／Ｌ）を用いた。当汚泥２００ｍＬをポリビーカーに採取し試験に用いた。一液目に前記表１の試料Ｂの０．２質量％溶解液を、対液２３０ｐｐｍ添加、ＣＳＴ測定装置において撹拌回転数１０００ｒｐｍで３０秒撹拌後、汚泥を４０メッシュ濾布にて６０秒濾過、残渣汚泥液量に対して、二液目に前記表２の有機凝結剤試料の０．２質量％溶解液を１００ｐｐｍあるいは１５０ｐｐｍ添加、スパチュラによる混合攪拌１０回実施後、ナイロン製濾布（＃２０２）により６０秒間濾過した汚泥をプレス圧３Ｋｇ／ｃｍ２で３０秒間脱水し、ケーキ含水率（１０５℃で２０時間乾燥）を測定した。又、処理水の鉄イオン量を原子吸光光度法（ＪＩＳＫ−０１０２法）により測定した（原汚泥７ｐｐｍ）。これらの結果を表５に示す。
【００４０】
（比較例３）実施例３と同じ汚泥を対象に同様な試験を添加順序や試料を変更して実施した。その結果を表５に示す。
【００４１】
（表５）
2019141789.tif 000008
【００４２】
一液目に高分子凝集剤を添加後、二液目に有機凝結剤を添加した実施例に対し、一液目に有機凝結剤添加、二液目に高分子凝集剤を添加した処方や、ポリ硫酸第二鉄と高分子凝集剤を併用する処方ではケーキ含水率が高くなった。又、二液目としてポリ硫酸第二鉄を添加する場合では処理水に鉄イオンが多く検出され、処理水に鉄イオンが移行することが分かった。
【００４３】
（実施例４）
本発明における高分子凝集剤及び有機凝結剤添加処方の汚泥脱水試験を実施した。対象汚泥として産廃汚泥（ｐＨ８．１、ＳＳ分１８０００ｍｇ／Ｌ、有機物量７３．６質量％／ＳＳ、粗浮遊物量１０４２ｍｇ／Ｌ、電気伝導度１６７６ｍＳ／ｍ、Ｍ−アルカリ度８１９５ｍｇ／Ｌ、アニオン量１１．８ｍｅｑ／Ｌ）を用いた。当汚泥２００ｍＬをポリビーカーに採取し試験に用いた。一液目に前記表１の試料Ｅの０．２質量％溶解液を、対液７００ｐｐｍ添加、ＣＳＴ測定装置において撹拌回転数１０００ｒｐｍで３０秒撹拌後、汚泥を４０メッシュ濾布にて６０秒濾過、残渣汚泥液量に対して、二液目に前記表２の有機凝結剤試料の０．２質量％溶解液を１００ｐｐｍ添加、スパチュラによる混合攪拌１０回実施後、ナイロン製濾布（＃２０２）により６０秒間濾過した汚泥をプレス圧３Ｋｇ／ｃｍ２で３０秒間脱水し、ケーキ含水率（１０５℃で２０時間乾燥）を測定した。その結果を表６に示す。
【００４４】
（比較例４）実施例４と同じ汚泥を対象に同様な試験を添加順序や試料を変更して実施した。その結果を表６に示す。
【００４５】
（表６）
2019141789.tif 000009
【００４６】
一液目に高分子凝集剤を添加後、二液目に有機凝結剤を添加した実施例に対し、一液目に有機凝結剤添加、二液目に高分子凝集剤を添加した処方、ポリ硫酸第二鉄と高分子凝集剤を併用する処方、高分子凝集剤同士を添加する処方ではケーキ含水率が高くなった。
【００４７】
本発明における有機性汚泥に対して一液目に高分子凝集剤を添加後、二液目に有機凝結剤を添加することで、本発明以外の添加処方や無機凝集剤併用処方等に比べて脱水効率が改善することが確認できた。